СПОСОБ ИЗГОТОВЛЕНИЯ РЕЗИНОТЕХНИЧЕСКИХ ИЗДЕЛИЙ ИЗ ЭЛАСТОМЕРНЫХ КОМПОЗИЦИЙ НА ОСНОВЕ БУТАДИЕН-НИТРИЛЬНОГО КАУЧУКА
METHOD OF MAKING GENERAL MECHANICAL RUBBER GOODS FROM ELASTOMER COMPOSITIONS BASED ON BUTADIENE-NITRILE RUBBER

Изобретение относится к области производства резиновых изделий различного назначения, а именно к способу изготовления резинотехнических изделий из эластомерных композиций на основе бутадиен-нитрильного каучука, в том числе гидрированного, и может быть широко использовано в различных областях народного хозяйства.
Известен способ изготовления резинотехнических изделий на основе бутадиен-нитрильного каучука, включающий пластикацию бутадиен-нитрильного каучука на вальцах, введение активатора вулканизации, противостарителя, порошкового наполнителя и пластификатора, введение после перемешивания вулканизующего агента, разогрев резиновой смеси на вальцах, профилирование заготовок с последующим изготовлением резинотехнических изделий методом прямого прессования на вулканизационном прессе с электрическим обогревом (см. Корнев А.Е., Буканов A.M., Шевердяев О.Н., Технология эластомерных материалов, НППА «Истек», Москва, 2009 г., с.267-325).
Однако известный способ изготовления резинотехнических изделий при своем использовании имеет следующие недостатки:
не обеспечивает изготовление резинотехнических изделий на основе бутадиен-нитрильного каучука с высокими антифрикционными свойствами в процессе эксплуатационного трения по полированным металлическим поверхностям (коэффициент трения в процессе эксплуатационного трения по полированным металлическим поверхностям контр-тела составляет 0,23 при скорости вращения 1,74 м/с и 0,16 при скорости вращения 4,18 м/с).
- не обеспечивает изготовление резинотехнических изделий на основе бутадиен-нитрильного каучука с высокой стабильностью коэффициента трения (0,66-0,72),
-5
- не обеспечивает изготовление резинотехнических изделий на основе бутадиен-нитрильного каучука с низким износом в процессе эксплуатационного трения по полированным металлическим поверхностям (износ при трении по полированным металлическим поверхностям контр-тела из высокопрочной стали составляет (5×10мкм/км),
- не всегда обеспечивает изготовление резинотехнических изделий на основе бутадиен-нитрильного каучука с минимальным моментом страгивания.
Задача изобретения - разработка способа изготовления резинотехнических изделий из эластомерных композиций на основе бутадиен-нитрильного каучука.
Техническим результатом является изготовление резинотехнических изделий на основе бутадиен-нитрильного каучука, в том числе гидрированного, с высокими антифрикционными свойствами в процессе эксплуатационного трения по полированным металлическим поверхностям контр-тела, в том числе снижение коэффициента трения и износа при трении по полированным металлическим поверхностям контр-тела из высокопрочной стали, а также повышение стабильности коэффициента трения. Кроме того, техническим результатом является изготовление резинотехнических изделий на основе бутадиен-нитрильного каучука, в том числе гидрированного, с минимальным моментом страгивания при одновременном сохранении условной прочности при растяжении, относительного удлинения, твердости по Шор А и температурного предела хрупкости.
Технический результат достигается в предложенном способе сочетанием использованных технологических параметров, последовательностью их выполнения в способе, а также количественными характеристиками выполнения технологических приемов.
Технический результат при осуществлении изобретения достигается тем, что предложен способ изготовления резинотехнических изделий из эластомерных композиций на основе бутадиен-нитрильного каучука, включающий пластикацию бутадиен-нитрильного каучука на вальцах, введение активатора вулканизации, противостарителя, порошкового наполнителя и пластификатора, введение после перемешивания вулканизующего агента, разогрев резиновой смеси на вальцах, профилирование заготовок с последующим изготовлением резинотехнических изделий методом прямого прессования на вулканизационном прессе с электрическим обогревом, при этом после выполнения перемешивания и перед введением вулканизующего агента в объем резиновой смеси на основе бутадиен-нитрильного каучука дополнительно вводят модификаторы - многоатомные спирты, в качестве которых используют поли-этиленоксид, полипропиленгликоль или смесь полиэтиленоксида с полипропиленгликолем, причем используют полиэтиленоксид с молекулярной массой 100-630, полиэтиленоксид с молекулярной массой 760-9000, смесь полиэтиленоксида с молекулярной массой 100-630 с полиэтиленоксидом с молекулярной массой 760-9000, полипропиленгликоль с молекулярной массой 150-4000 или смесь полиэтиленоксида с молекулярной массой 100-630 с полипропиленгликолем с молекулярной массой 150-4000, при этом количество вводимого в резиновую смесь модификатора выбрано от 0,5 до 8 мас. частей на 100 мас. частей бутадиен-нитрильного каучука, а готовое резинотехническое изделие дополнительно подвергают адсорбционно-абсорционной модификации выдерживанием готового резинотехнического изделия в жидком полиэтиленоксиде с молекулярной массой 100-2000 при температуре 115-200°С в течение 30-150 минут. При этом при выполнении объемной модификации резиновой смеси на основе бутадиен-нитрильного каучука используют смесь полиэтиленоксида с 10-45 мас.% полипропиленгликоля. При этом при выполнении объемной модификации резиновой смеси на основе бутадиен-нитрильного каучука используют смесь полиэтиленоксида с молекулярной массой 100-630 с 15-45 мас.% полиэтиленоксида с молекулярной массой 760-9000.
Способ осуществляют следующим образом. В процессе изготовления эластомерных композиций на основе бутадиен-нитрильного каучука, в том числе гидрированного, для последующего изготовления резинотехнических изделий выполняют пластикацию бутадиен-нитрильного каучука на вальцах СМ 1500 в течение 10 минут. Затем загружают на вальцы на 100 мас.ч. бутадиен-нитрильного каучука 5 мас.ч. белил цинковых, 1 мас.ч. диафена ФП, 2 мас.ч. ацетонанила Р, 1 мас.ч. стеарина и перемешивают в течение 4-5 минут. Затем добавляют на 100 мас.ч. бутадиен-нитрильного каучука 120 мас.ч. технического углерода П-803 и 20 мас.ч. дибутилсебацината и перемешивают с подрезами в течение 12-14 минут. Затем в подготовленный объем резиновой смеси вводят модификаторы - многоатомные спирты, в качестве которых используют полиэтиленоксид, полипропиленгликоль или смесь полиэтиленоксида с полипропиленгликолем. При этом используют полиэтиленоксид с молекулярной массой 100-630, или полиэтиленоксид с молекулярной массой 760-9000, или смесь полиэтиленоксида с молекулярной массой 100-630 с 15-45 мас.% полиэтиленоксида с молекулярной массой 760-9000, или полипропиленгликоль с молекулярной массой 150-4000 или смесь полиэтиленоксида с молекулярной массой 100-630 с 10-45 мас.% полипропиленгликоля с молекулярной массой 150-4000.
В качестве модификатора используют полиэтиленоксид, в том числе по ТУ 2483-007-71150986-2006 и полипропиленгликоль по ТУ 2226-006-10488057-94.
Используют бутадиен-нитрильный каучук марки БНКС-18, БНКС-28, БНКС-33 и БНКС-40 по ТУ 38.30314-2006, бутадиен-нитрильный каучук марки БНКС-28 по ТУ 38.30313-2006, а также гидрированный бутадиен-нитрильный каучук марки ГБНК-3406.
Количество вводимого в резиновую смесь модификатора выбрано от 0,5 до 8 мас. частей. Затем выполняют введение 5 мас.ч перкадокса и перемешивание в течение 2-3 минут. Для выпуска заготовок для РТИ использовали предформователь «Барвелл». Предварительно резиновую смесь разогревают на вальцах ПД-800. Готовые заготовки укладывались в лотки. РТИ изготавливали методом прямого прессования на вулканизационном прессе 250×250 с электрическим обогревом по следующему режиму: температура вулканизации - 180°С, время вулканизации - 10 мин, давление на пресс-форму не менее 5 МПа.
Готовое резинотехническое изделие дополнительно подвергают адсорбционно-абсорционной модификации выдерживанием готового резинотехнического изделия в жидком полиэтиленоксиде с молекулярной массой 100-2000 при температуре 115-200°С в течение 30-150 минут. Резинотехническое изделие готово к эксплуатации.
Среди существенных признаков, характеризующих предложенный способ изготовления резинотехнических изделий из эластомерных композиций на основе бутадиен-нитрильного каучука, отличительными являются:
- введение после выполнения перемешивания и перед введением вулканизующего агента в объем резиновой смеси на основе бутадиен-нитрильного каучука модификаторов - многоатомных спиртов, в качестве которых используют полиэтиленоксид, полипропиленгликоль или смесь полиэтиленоксида с полипропиленгликолем,
- использование в процессе объемной модификации полиэтиленоксида с молекулярной массой 100-630, полиэтиленоксида с молекулярной массой 760-9000, смеси полиэтиленоксида с молекулярной массой 100-630 с полиэтиленоксидом с молекулярной массой 760-9000, полипропиленгликоля с молекулярной массой 150-4000 или смеси полиэтиленоксида с молекулярной массой 100-630 с полипропиленгликолем с молекулярной массой 150-4000,
- введение в резиновую смесь модификатора в количестве от 0,5 до 8 мас. частей на 100 мас. частей бутадиен-нитрильного каучука,
- выполнение адсорбционно-абсорционной модификации выдерживанием готового резинотехнического изделия в жидком полиэтиленоксиде с молекулярной массой 100-2000 при температуре 115-200°С в течение 30-150 минут,
- использование при выполнении объемной модификации резиновой смеси на основе бутадиен-нитрильного каучука смеси полиэтиленоксида с 10-45 мас.% полипропиленгликоля.
- использование при выполнении объемной модификации резиновой смеси на основе бутадиен-нитрильного каучука смеси полиэтиленоксида с молекулярной массой 100-630 с 15-45 мас.% полиэтиленоксида с молекулярной массой 760-9000.
-7
Экспериментальные и практические исследования предложенного способа изготовления резинотехнических изделий из эластомерных композиций на основе бутадиен-нитрильного каучука показали его высокую эффективность. Было установлено, что с использованием всех существенных признаков предложенного технического решения достигнуто снижение коэффициента трения (коэффициент трения в процессе эксплуатационного трения по полированным металлическим поверхностям контр-тела из стали 30 ХГСА составил 0,16-0,18 при скорости вращения 1,74 м/с и 0,04-0,11 при скорости вращения 4,18 м/с), снижение износа до 2-5×10 мкм/км, а также повышение стабильности коэффициента трения до 0,89-0,92. Кроме того, испытания показали, что на изготовленных предложенным способом резинотехнических изделиях на основе бутадиен-нитрильного каучука достигнуто снижение момента страгивания. Одновременно сохранена условная прочность при растяжении на уровне 12,7-13,5 МПа, относительное удлинение на уровне 128 -163%, твердость по Шор А на уровне 78-80 ед. Шор А и температурный предел хрупкости ниже минус 45°С.
Технология изготовления резинотехнических изделий из эластомерных композиций на основе бутадиен-нитрильного каучука различного трибологического назначения заданных геометрических форм и размеров не требует использования специфического технологического оборудования.
В таблице 1 показаны технологические параметры объемной и адсорбционно-абсорционной модификаций в процессе изготовления резинотехнических изделий из эластомерных композиций на основе бутадиен-нитрильного каучука, а в таблице 2 приведены характеристики трения и прочностные характеристики изготовленных с использованием предложенного способа износостойких резинотехнических изделий трения различного назначения.
Таким образом, результаты экспериментальных исследований показали, что предложенный способ обеспечивает получение резинотехнических изделий с заданными эксплуатационными характеристиками.
Технологические параметры модификации при изготовлении резинотехнических изделий из эластомерных композиций на основе бутадиен-нитрильного каучука
(таблица 1)
№ материа-ла
Изделие
Объемная модификация
Адсорбционно-абсорбционная модификация
Тип изделия
Марка каучука
Тип модификатора, с мол. массой
Кол-во модификатора, мас.%
Тип модификатора, с мол. массой
Температура, °С
Время выдержки, мин
1
Манжета
БНКС-28
ПЭО (м.м. 100)
0,5
ПЭО с м.м. 100
200
30
2
Манжета
БНКС-28
ПЭО (м.м. 400)
0,5
ПЭО с м.м. 1100
155
90
3
Манжета
БНКС-28
ПЭО (м.м.630)
0,5
ПЭО с м.м. 2000
115
150
4
Манжета
БНКС-28
ПЭО (м.м. 100)
4,5
ПЭО с м.м. 2000
115
150
5
Манжета
БНКС-28
ПЭО (м.м. 400)
4,5
ПЭО с м.м. 1100
155
90
6
Манжета
БНКС-18
ПЭО (м.м.630)
4,5
ПЭО с м.м. 100
200
30
7
Манжета
БНКС-28
ПЭО (м.м. 100)
8,0
ПЭО с м.м. 100
200
30
8
Манжета
БНКС-28
ПЭО (м.м. 400)
8,0
ПЭО с м.м. 1100
155
90
9
Манжета
ГБНК-3406
ПЭО (м.м.630)
8,0
ПЭО с м.м. 2000
115
150
10
Подшипник
БНКС-33
ППГ (м.м. 760)
0,5
ПЭО с м.м. 100
200
30
11
Манжета
БНКС-28
ППГ (м.м. 4800)
0,5
ПЭО с м.м. 1100
155
90
12
Манжета
БНКС-28
ППГ (м.м. 9000)
0,5
ПЭО с м.м. 2000
115
150
13
Манжета
БНКС-28
ППГ (м.м. 760)
4,5
ПЭО с м.м. 2000
115
150
14
Подшипник
БНКС-28
ППГ (м.м. 4800)
4,5
ПЭО с м.м. 1100
155
90
15
Подшипник
ГБНК-3406
ППГ (м.м. 9000)
4,5
ПЭО с м.м. 100
200
30
16
Манжета
БНКС-28
ППГ (м.м. 760)
8,0
ПЭО с м.м. 100
200
30
17
Манжета
БНКС-33
ППГ (м.м. 4800)
8,0
ПЭО с м.м. 1100
155
90
18
Манжета
ГБНК-3406
ППГ (м.м. 9000)
8,0
ПЭО с м.м. 2000
115
150
19
Манжета
БНКС-40
ПЭО (м.м. 100)+10 мас.% ППГ (м.м. 760)
0,5
ПЭО с м.м. 100
200
30
20
Манжета
БНКС-28
ПЭО (м.м. 100)+10 мас.% ППГ (м.м. 760)
4,5
ПЭО с м.м. 1100
155
90
21
Манжета
БНКС-28
ПЭО (м.м. 100)+10 мас.% ППГ (м.м. 760)
8,0
ПЭО с м.м. 2000
115
150
22
Манжета
БНКС-33
ПЭО (м.м. 100)+30 мас.% ППГ (м.м. 760)
0,5
ПЭО с м.м. 2000
115
150
23
Манжета
БНКС-28
ПЭО (м.м. 100)+30 мас.% ППГ (м.м. 760)
4,5
ПЭО с м.м. 1100
155
90
24
Манжета
БНКС-28
ПЭО (м.м. 100)+30 мас.% ППГ (м.м. 760)
8,0
ПЭО с м.м. 100
200
30
25
Манжета
ГБНК-3406
ПЭО (м.м. 100)+45 мас.% ППГ (м.м. 760)
0,5
ПЭО с м.м. 100
200
30
26
Манжета
БНКС-28
ПЭО (м.м. 100)+45 мас.% ППГ (м.м. 760)
4,5
ПЭО с м.м. 1100
155
90
27
Манжета
БНКС-28
ПЭО (м.м. 100)+45 мас.% ППГ (м.м. 760)
8,0
ПЭО с м.м. 2000
115
150
28
Манжета
БНКС-28
ПЭО (м.м. 100)+10 мас.% ППГ (м.м. 4800)
0,5
ПЭО с м.м. 100
200
30
29
Манжета
БНКС-28
ПЭО (м.м. 100)+10 мас.% ППГ (м.м. 4800)
4,5
ПЭО с м.м. 1100
155
90
30
Подшипник
БНКС-28
ПЭО (м.м. 100)+10 мас.% ППГ (м.м. 4800)
8,0
ПЭО с м.м. 2000
115
150
31
Подшипник
БНКС-28
ПЭО (м.м. 100)+30 мас.% ППГ (м.м. 4800)
0,5
ПЭО с м.м. 2000
115
150
32
Манжета
БНКС-28
ПЭО (м.м. 100)+30 мас.% ППГ (м.м. 4800)
4,5
ПЭО с м.м. 1100
155
90
33
Манжета
БНКС-28
ПЭО (м.м. 100)+30 мас.% ППГ (м.м. 4800)
8,0
ПЭО с м.м. 100
200
30
34
Манжета
БНКС-28
ПЭО (м.м. 100)+45 мас.% ППГ (м.м. 4800)
0,5
ПЭО с м.м. 100
200
30
35
Манжета
БНКС-33
ПЭО (м.м. 100)+45 мас.% ППГ (м.м. 4800)
4,5
ПЭО с м.м. 1100
155
90
36
Манжета
БНКС-28
ПЭО (м.м. 100)+45 мас.% ППГ (м.м. 4800)
8,0
ПЭО с м.м. 2000
115
150
37
Манжета
ГБНК-3406
ПЭО (м.м. 100)+10 мас.% ППГ (м.м. 9000)
0,5
ПЭО с м.м. 100
200
30
38
Манжета
БНКС-28
ПЭО (м.м. 100)+10 мас.% ППГ (м.м. 9000)
4,5
ПЭО с м.м. 1100
155
90
39
Манжета
БНКС-28
ПЭО (м.м. 100)+10 мас.% ППГ (м.м. 9000)
8,0
ПЭО с м.м. 2000
115
150
40
Манжета
БНКС-28
ПЭО (м.м. 100)+30 мас.% ППГ (м.м. 9000)
0,5
ПЭО с м.м. 2000
115
150
41
Манжета
БНКС-28
ПЭО (м.м. 100)+30 мас.% ППГ (м.м. 9000)
4,5
ПЭО с м.м. 1100
155
90
42
Манжета
БНКС-28
ПЭО (м.м. 100)+30 мас.% ППГ (м.м. 9000)
8,0
ПЭО с м.м. 100
200
30
43
Подшипник
БНКС-18
ПЭО (м.м. 100)+45 мас.% ППГ (м.м. 9000)
0,5
ПЭО с м.м. 100
200
30
44
Манжета
БНКС-28
ПЭО (м.м. 100)+45 мас.% ППГ (м.м. 9000)
4,5
ПЭО с м.м. 1100
155
90
45
Манжета
БНКС-28
ПЭО (м.м. 100)+45 мас.% ППГ (м.м. 9000)
8,0
ПЭО с м.м. 2000
115
150
46
Манжета
БНКС-28
ПЭО (м.м. 400)+10 мас.% ППГ (м.м. 760)
0,5
ПЭО с м.м. 100
200
30
47
Манжета
БНКС-28
ПЭО (м.м. 400)+10 мас.% ППГ (м.м. 760)
4,5
ПЭО с м.м. 1100
155
90
48
Подшипник
БНКС-28
ПЭО (м.м. 400)+10 мас.% ППГ (м.м. 760)
8,0
ПЭО с м.м. 2000
115
150
49
Манжета
БНКС-33
ПЭО (м.м. 400)+30 мас.% ППГ (м.м. 760)
0,5
ПЭО с м.м. 2000
115
150
50
Манжета
БНКС-18
ПЭО (м.м. 400)+30 мас.% ППГ (м.м. 760)
4,5
ПЭО с м.м. 1100
155
90
51
Манжета
БНКС-28
ПЭО (м.м. 400)+30 мас.% ППГ (м.м. 760)
8,0
ПЭО с м.м. 100
200
30
52
Манжета
ГБНК-3406
ПЭО (м.м. 400)+45 мас.% ППГ (м.м. 760)
0,5
ПЭО с м.м. 100
200
30
53
Манжета
БНКС-28
ПЭО (м.м. 400)+45 мас.% ППГ (м.м. 760)
4,5
ПЭО с м.м. 1100
155
90
54
Манжета
БНКС-28
ПЭО (м.м. 400)+45 мас.% ППГ (м.м. 760)
8,0
ПЭО с м.м. 2000
115
150
55
Манжета
БНКС-28
ПЭО (м.м. 400)+10 мас.% ППГ (м.м. 4800)
0,5
ПЭО с м.м. 100
200
30
56
Манжета
БНКС-28
ПЭО (м.м. 400)+10 мас.% ППГ (м.м. 4800)
4,5
ПЭО с м.м. 1100
155
90
57
Подшипник
БНКС-28
ПЭО (м.м. 400)+10 мас.% ППГ (м.м. 4800)
8,0
ПЭО с м.м. 2000
115
150
58
Манжета
БНКС-28
ПЭО (м.м. 400)+30 мас.% ППГ (м.м. 4800)
0,5
ПЭО с м.м. 2000
115
150
59
Манжета
БНКС-28
ПЭО (м.м. 400)+30 мас.% ППГ (м.м. 4800)
4,5
ПЭО с м.м. 1100
155
90
60
Манжета
ГБНК-3406
ПЭО (м.м. 400)+30 мас.% ППГ (м.м. 4800)
8,0
ПЭО с м.м. 100
200
30
61
Манжета
БНКС-28
ПЭО (м.м. 400)+45 мас.% ППГ (м.м. 4800)
0,5
ПЭО с м.м. 100
200
30
62
Манжета
БНКС-28
ПЭО (м.м. 400)+45 мас.% ППГ (м.м. 4800)
4,5
ПЭО с м.м. 1100
155
90
63
Манжета
БНКС-28
ПЭО (м.м. 400)+45 мас.% ППГ (м.м. 4800)
8,0
ПЭО с м.м. 2000
115
150
64
Манжета
БНКС-28
ПЭО (м.м. 400)+10 мас.% ППГ (м.м. 9000)
0,5
ПЭО с м.м. 100
200
30
65
Подшипник
ГБНК-3406
ПЭО (м.м. 400)+10 мас.% ППГ (м.м. 9000)
4,5
ПЭО с м.м. 1100
155
90
66
Манжета
БНКС-28
ПЭО (м.м. 400)+10 мас.% ППГ (м.м. 9000)
8,0
ПЭО с м.м. 2000
115
150
67
Манжета
БНКС-28
ПЭО (м.м. 400)+30 мас.% ППГ (м.м. 9000)
0,5
ПЭО с м.м. 2000
115
150
68
Манжета
БНКС-18
ПЭО (м.м. 400)+30 мас.% ППГ (м.м. 9000)
4,5
ПЭО с м.м. 1100
155
90
69
Манжета
БНКС-28
ПЭО (м.м. 400)+30 мас.% ППГ (м.м. 9000)
8,0
ПЭО с м.м. 100
200
30
70
Манжета
БНКС-28
ПЭО (м.м. 400)+45 мас.% ППГ (м.м. 9000)
0,5
ПЭО с м.м. 100
200
30
71
Подшипник
БНКС-28
ПЭО (м.м. 400)+45 мас.% ППГ (м.м. 9000)
4,5
ПЭО с м.м. 1100
155
90
72
Подшипник
БНКС-28
ПЭО (м.м. 400)+45 мас.% ППГ (м.м. 9000)
8,0
ПЭО с м.м. 2000
115
150
73
Манжета
БНКС-33
ПЭО (м.м. 630)+10 мас.% ППГ (м.м. 760)
0,5
ПЭО с м.м. 100
200
30
74
Манжета
БНКС-40
ПЭО (м.м. 630)+10 мас.% ППГ (м.м. 760)
4,5
ПЭО с м.м. 1100
155
90
75
Манжета
БНКС-28
ПЭО (м.м. 630)+10 мас.% ППГ (м.м. 760)
8,0
ПЭО с м.м. 2000
115
150
76
Манжета
БНКС-28
ПЭО (м.м. 630)+30 мас.% ППГ (м.м. 760)
0,5
ПЭО с м.м. 2000
115
150
77
Манжета
ГБНК-3406
ПЭО (м.м. 630)+30 мас.% ППГ (м.м. 760)
4,5
ПЭО с м.м. 1100
155
90
78
Манжета
БНКС-28
ПЭО (м.м. 630)+30 мас.% ППГ (м.м. 760)
8,0
ПЭО с м.м. 100
200
30
79
Манжета
БНКС-28
ПЭО (м.м. 630)+45 мас.% ППГ (м.м. 760)
0,5
ПЭО с м.м. 100
200
30
80
Манжета
БНКС-28
ПЭО (м.м. 630)+45 мас.% ППГ (м.м. 760)
4,5
ПЭО с м.м. 1100
155
90
81
Манжета
БНКС-28
ПЭО (м.м. 630)+45 мас.% ППГ (м.м. 760)
8,0
ПЭО с м.м. 2000
115
150
82
Манжета
БНКС-28
ПЭО (м.м. 630)+10 мас.% ППГ (м.м. 4800)
0,5
ПЭО с м.м. 100
200
30
83
Манжета
БНКС-28
ПЭО (м.м. 630)+10 мас.% ППГ (м.м. 4800)
4,5
ПЭО с м.м. 1100
155
90
84
Подшипник
БНКС-28
ПЭО (м.м. 630)+10 мас.% ППГ (м.м. 4800)
8,0
ПЭО с м.м. 2000
115
150
85
Манжета
БНКС-28
ПЭО (м.м. 630)+30 мас.% ППГ (м.м. 4800)
0,5
ПЭО с м.м. 2000
115
150
86
Подшипник
БНКС-28
ПЭО (м.м. 630)+30 мас.% ППГ (м.м. 4800)
4,5
ПЭО с м.м. 1100
155
90
87
Манжета
БНКС-18
ПЭО (м.м. 630)+30 мас.% ППГ (м.м. 4800)
8,0
ПЭО с м.м. 100
200
30
88
Подшипник
ГБНК-3406
ПЭО (м.м. 630)+45 мас.% ППГ (м.м. 4800)
0,5
ПЭО с м.м. 100
200
30
89
Манжета
БНКС-28
ПЭО (м.м. 630)+45 мас.% ППГ (м.м. 4800)
4,5
ПЭО с м.м. 1100
155
90
90
Манжета
БНКС-28
ПЭО (м.м. 630)+45 мас.% ППГ (м.м. 4800)
8,0
ПЭО с м.м. 2000
115
150
91
Манжета
БНКС-28
ПЭО (м.м. 630)+10 мас.% ППГ (м.м. 9000)
0,5
ПЭО с м.м. 100
200
30
92
Манжета
БНКС-33
ПЭО (м.м. 630)+10 мас.% ППГ (м.м. 9000)
4,5
ПЭО с м.м. 1100
155
90
93
Манжета
БНКС-28
ПЭО (м.м. 630)+10 мас.% ППГ (м.м. 9000)
8,0
ПЭО с м.м. 2000
115
150
94
Манжета
БНКС-28
ПЭО (м.м. 630)+30 мас.% ППГ (м.м. 9000)
0,5
ПЭО с м.м. 2000
115
150
95
Манжета
БНКС-33
ПЭО (м.м. 630)+30 мас.% ППГ (м.м. 9000)
4,5
ПЭО с м.м. 1100
155
90
96
Манжета
БНКС-28
ПЭО (м.м. 630)+30 мас.% ППГ (м.м. 9000)
8,0
ПЭО с м.м. 100
200
30
97
Манжета
ГБНК-3406
ПЭО (м.м. 630)+45 мас.% ППГ (м.м. 9000)
0,5
ПЭО с м.м. 100
200
30
98
Манжета
БНКС-28
ПЭО (м.м. 630)+45 мас.% ППГ (м.м. 9000)
4,5
ПЭО с м.м. 1100
155
90
99
Манжета
БНКС-40
ПЭО (м.м. 630)+45 мас.% ППГ (м.м. 9000)
8,0
ПЭО с м.м. 2000
115
150
100
Манжета
БНКС-18
ПЭО (м.м. 100)+15 мас.% ПЭО (м.м. 760)
0,5
ПЭО с м.м. 100
200
30
101
Манжета
БНКС-28
ПЭО (м.м. 100)+15 мас.% ПЭО (м.м. 760)
4,5
ПЭО с м.м. 1100
155
90
102
Манжета
БНКС-28
ПЭО (м.м. 100)+15 мас.% ПЭО (м.м. 760)
8,0
ПЭО с м.м. 2000
115
150
103
Манжета
БНКС-28
ПЭО (м.м. 100)+15 мас.% ПЭО (м.м. 4800)
0,5
ПЭО с м.м. 2000
115
150
104
Манжета
БНКС-28
ПЭО (м.м. 100)+15 мас.% ПЭО (м.м. 4800)
4,5
ПЭО с м.м. 1100
155
90
105
Подшипник
БНКС-28
ПЭО (м.м. 100)+15 мас.% ПЭО (м.м. 4800)
8,0
ПЭО с м.м. 100
200
30
106
Манжета
ГБНК-3406
ПЭО (м.м. 100)+15 мас.% ПЭО (м.м. 9000)
0,5
ПЭО с м.м. 100
200
30
107
Манжета
БНКС-33
ПЭО (м.м. 100)+15 мас.% ПЭО (м.м. 9000)
4,5
ПЭО с м.м. 1100
155
90
108
Манжета
БНКС-28
ПЭО (м.м. 100)+15 мас.% ПЭО (м.м. 9000)
8,0
ПЭО с м.м. 2000
115
150
109
Манжета
БНКС-28
ПЭО (м.м. 100)+30 мас.% ПЭО (м.м. 760)
0,5
ПЭО с м.м. 100
200
30
110
Манжета
БНКС-28
ПЭО (м.м. 100)+30 мас.% ПЭО (м.м. 760)
4,5
ПЭО с м.м. 1100
155
90
111
Манжета
БНКС-28
ПЭО (м.м. 100)+30 мас.% ПЭО (м.м. 760)
8,0
ПЭО с м.м. 2000
115
150
112
Манжета
БНКС-40
ПЭО (м.м. 100)+30 мас.% ПЭО (м.м. 4800)
0,5
ПЭО с м.м. 2000
115
150
113
Манжета
БНКС-28
ПЭО (м.м. 100)+30 мас.% ПЭО (м.м. 4800)
4,5
ПЭО с м.м. 1100
155
90
114
Манжета
БНКС-28
ПЭО (м.м. 100)+30 мас.% ПЭО (м.м. 4800)
8,0
ПЭО с м.м. 100
200
30
115
Манжета
ГБНК-3406
ПЭО (м.м. 100)+30 мас.% ПЭО (м.м. 9000)
0,5
ПЭО с м.м. 100
200
30
116
Манжета
БНКС-28
ПЭО (м.м. 100)+30 мас.% ПЭО (м.м. 9000)
4,5
ПЭО с м.м. 1100
155
90
117
Манжета
БНКС-28
ПЭО (м.м. 100)+30 мас.% ПЭО (м.м. 9000)
8,0
ПЭО с м.м. 2000
115
150
118
Манжета
БНКС-28
ПЭО (м.м. 100)+45 мас.% ПЭО (м.м. 760)
0,5
ПЭО с м.м. 100
200
30
119
Манжета
БНКС-28
ПЭО (м.м. 100)+45 мас.% ПЭО (м.м. 760)
4,5
ПЭО с м.м. 1100
155
90
120
Манжета
БНКС-28
ПЭО (м.м. 100)+45 мас.% ПЭО (м.м. 760)
8,0
ПЭО с м.м. 2000
115
150
121
Манжета
БНКС-28
ПЭО (м.м. 100)+45 мас.% ПЭО (м.м. 4800)
0,5
ПЭО с м.м. 2000
115
150
122
Манжета
ГБНК-3406
ПЭО (м.м. 100)+45 мас.% ПЭО (м.м. 4800)
4,5
ПЭО с м.м. 1100
155
90
123
Манжета
БНКС-28
ПЭО (м.м. 100)+45 мас.% ПЭО (м.м. 4800)
8,0
ПЭО с м.м. 100
200
30
124
Манжета
БНКС-28
ПЭО (м.м. 100)+45 мас.% ПЭО (м.м. 9000)
0,5
ПЭО с м.м. 100
200
30
125
Манжета
БНКС-33
ПЭО (м.м. 100)+45 мас.% ПЭО (м.м. 9000)
4,5
ПЭО с м.м. 1100
155
90
126
Подшипник
БНКС-28
ПЭО (м.м. 100)+45 мас.% ПЭО (м.м. 9000)
8,0
ПЭО с м.м. 2000
115
150
127
Манжета
БНКС-28
ПЭО (м.м. 400)+15 мас.% ПЭО (м.м. 760)
0,5
ПЭО с м.м. 100
200
30
128
Манжета
БНКС-28
ПЭО (м.м. 400)+15 мас.% ПЭО (м.м. 760)
4,5
ПЭО с м.м. 1100
155
90
129
Манжета
БНКС-28
ПЭО (м.м. 400)+15 мас.% ПЭО (м.м. 760)
8,0
ПЭО с м.м. 2000
115
150
130
Манжета
БНКС-28
ПЭО (м.м. 400)+15 мас.% ПЭО (м.м. 4800)
0,5
ПЭО с м.м. 2000
115
150
131
Манжета
БНКС-28
ПЭО (м.м. 400)+15 мас.% ПЭО (м.м. 4800)
4,5
ПЭО с м.м. 1100
155
90
132
Манжета
БНКС-28
ПЭО (м.м. 400)+15 мас.% ПЭО (м.м. 4800)
8,0
ПЭО с м.м. 100
200
30
133
Манжета
ГБНК-3406
ПЭО (м.м. 400)+15 мас.% ПЭО (м.м. 9000)
0,5
ПЭО с м.м. 100
200
30
134
Манжета
БНКС-28
ПЭО (м.м. 400)+15 мас.% ПЭО (м.м. 9000)
4,5
ПЭО с м.м. 1100
155
90
135
Подшипник
БНКС-33
ПЭО (м.м. 400)+15 мас.% ПЭО (м.м. 9000)
8,0
ПЭО с м.м. 2000
115
150
136
Манжета
БНКС-28
ПЭО (м.м. 400)+30 мас.% ПЭО (м.м. 760)
0,5
ПЭО с м.м. 100
200
30
137
Манжета
БНКС-28
ПЭО (м.м. 400)+30 мас.% ПЭО (м.м. 760)
4,5
ПЭО с м.м. 1100
155
90
138
Манжета
БНКС-28
ПЭО (м.м. 400)+30 мас.% ПЭО (м.м. 760)
8,0
ПЭО с м.м. 2000
115
150
139
Манжета
БНКС-28
ПЭО (м.м. 400)+30 мас.% ПЭО (м.м. 4800)
0,5
ПЭО с м.м. 2000
115
150
140
Манжета
БНКС-40
ПЭО (м.м. 400)+30 мас.% ПЭО (м.м. 4800)
4,5
ПЭО с м.м. 1100
155
90
141
Манжета
ГБНК-3406
ПЭО (м.м. 400)+30 мас.% ПЭО (м.м. 4800)
8,0
ПЭО с м.м. 100
200
30
142
Манжета
БНКС-28
ПЭО (м.м. 400)+30 мас.% ПЭО (м.м. 9000)
0,5
ПЭО с м.м. 100
200
30
143
Манжета
БНКС-28
ПЭО (м.м. 400)+30 мас.% ПЭО (м.м. 9000)
4,5
ПЭО с м.м. 1100
155
90
144
Манжета
БНКС-28
ПЭО (м.м. 400)+30 мас.% ПЭО (м.м. 9000)
8,0
ПЭО с м.м. 2000
115
150
145
Манжета
БНКС-28
ПЭО (м.м. 400)+45 мас.% ПЭО (м.м. 760)
0,5
ПЭО с м.м. 100
200
30
146
Манжета
ГБНК-3406
ПЭО (м.м. 400)+45 мас.% ПЭО (м.м. 760)
4,5
ПЭО с м.м. 1100
155
90
147
Подшипник
БНКС-28
ПЭО (м.м. 400)+45 мас.% ПЭО (м.м. 760)
8,0
ПЭО с м.м. 2000
115
150
148
Подшипник
БНКС-28
ПЭО (м.м. 400)+45 мас.% ПЭО (м.м. 4800)
0,5
ПЭО с м.м. 2000
115
150
149
Манжета
БНКС-28
ПЭО (м.м. 400)+45 мас.% ПЭО (м.м. 4800)
4,5
ПЭО с м.м. 1100
155
90
150
Манжета
БНКС-18
ПЭО (м.м. 400)+45 мас.% ПЭО (м.м. 4800)
8,0
ПЭО с м.м. 100
200
30
151
Манжета
БНКС-28
ПЭО (м.м. 400)+45 мас.% ПЭО (м.м. 9000)
0,5
ПЭО с м.м. 100
200
30
152
Манжета
БНКС-28
ПЭО (м.м. 400)+45 мас.% ПЭО (м.м. 9000)
4,5
ПЭО с м.м. 1100
155
90
153
Манжета
БНКС-28
ПЭО (м.м. 400)+45 мас.% ПЭО (м.м. 9000)
8,0
ПЭО с м.м. 2000
115
150
154
Манжета
ГБНК-3406
ПЭО (м.м. 630)+15 мас.% ПЭО (м.м. 760)
0,5
ПЭО с м.м. 100
200
30
155
Манжета
БНКС-33
ПЭО (м.м. 630)+15 мас.% ПЭО (м.м. 760)
4,5
ПЭО с м.м. 1100
155
90
156
Манжета
БНКС-18
ПЭО (м.м. 630)+15 мас.% ПЭО (м.м. 760)
8,0
ПЭО с м.м. 2000
115
150
157
Манжета
БНКС-40
ПЭО (м.м. 630)+15 мас.% ПЭО (м.м. 4800)
0,5
ПЭО с м.м. 2000
115
150
158
Манжета
БНКС-28
ПЭО (м.м. 630)+15 мас.% ПЭО (м.м. 4800)
4,5
ПЭО с м.м. 1100
155
90
159
Манжета
БНКС-28
ПЭО (м.м. 630)+15 мас.% ПЭО (м.м. 4800)
8,0
ПЭО с м.м. 100
200
30
160
Манжета
БНКС-28
ПЭО (м.м. 630)+15 мас.% ПЭО (м.м. 9000)
0,5
ПЭО с м.м. 100
200
30
161
Манжета
БНКС-28
ПЭО (м.м. 630)+15 мас.% ПЭО (м.м. 9000)
4,5
ПЭО с м.м. 1100
155
90
162
Манжета
БНКС-28
ПЭО (м.м. 630)+15 мас.% ПЭО (м.м. 9000)
8,0
ПЭО с м.м. 2000
115
150
163
Манжета
БНКС-28
ПЭО (м.м. 630)+30 мас.% ПЭО (м.м. 760)
0,5
ПЭО с м.м. 100
200
30
164
Манжета
БНКС-33
ПЭО (м.м. 630)+30 мас.% ПЭО (м.м. 760)
4,5
ПЭО с м.м. 1100
155
90
165
Манжета
БНКС-28
ПЭО (м.м. 630)+30 мас.% ПЭО (м.м. 760)
8,0
ПЭО с м.м. 2000
115
150
166
Манжета
ГБНК-3406
ПЭО (м.м. 630)+30 мас.% ПЭО (м.м. 4800)
0,5
ПЭО с м.м. 2000
115
150
167
Подшипник
БНКС-28
ПЭО (м.м. 630)+30 мас.% ПЭО (м.м. 4800)
4,5
ПЭО с м.м. 1100
155
90
168
Манжета
БНКС-28
ПЭО (м.м. 630)+30 мас.% ПЭО (м.м. 4800)
8,0
ПЭО с м.м. 100
200
30
169
Манжета
БНКС-28
ПЭО (м.м. 630)+30 мас.% ПЭО (м.м. 9000)
0,5
ПЭО с м.м. 100
200
30
170
Манжета
БНКС-28
ПЭО (м.м. 630)+30 мас.% ПЭО (м.м. 9000)
4,5
ПЭО с м.м. 1100
155
90
171
Манжета
БНКС-28
ПЭО (м.м. 630)+30 мас.% ПЭО (м.м. 9000)
8,0
ПЭО с м.м. 2000
115
150
172
Манжета
БНКС-28
ПЭО (м.м. 630)+45 мас.% ПЭО (м.м. 760)
0,5
ПЭО с м.м. 100
200
30
173
Манжета
БНКС-28
ПЭО (м.м. 630)+45 мас.% ПЭО (м.м. 760)
4,5
ПЭО с м.м. 1100
155
90
174
Манжета
ГБНК-3406
ПЭО (м.м. 630)+45 мас.% ПЭО (м.м. 760)
8,0
ПЭО с м.м. 2000
115
150
175
Манжета
БНКС-28
ПЭО (м.м. 630)+45 мас.% ПЭО (м.м. 4800)
0,5
ПЭО с м.м. 2000
115
150
176
Манжета
БНКС-28
ПЭО (м.м. 630)+45 мас.% ПЭО (м.м. 4800)
4,5
ПЭО с м.м. 1100
155
90
177
Подшипник
БНКС-28
ПЭО (м.м. 630)+45 мас.% ПЭО (м.м. 4800)
8,0
ПЭО с м.м. 100
200
30
178
Манжета
БНКС-28
ПЭО (м.м. 630)+45 мас.% ПЭО (м.м. 9000)
0,5
ПЭО с м.м. 100
200
30
179
Манжета
БНКС-28
ПЭО (м.м. 630)+45 мас.% ПЭО (м.м. 9000)
4,5
ПЭО с м.м. 1100
155
90
180
Манжета
ГБНК-3406
ПЭО (м.м. 630)+45 мас.% ПЭО (м.м. 9000)
8,0
ПЭО с м.м. 2000
115
150
Обозначения:
БНКС - бутадиен-нитрильный каучук,
ГБНК - гидрированный бутадиен-нитрильный каучук
ПЭО - полиэтиленоксид,
ППГ - полипропиленгликоль,
ПЭО+25 мас.% ППГ - полиэтиленоксид+25 мас.% полипропиленгликоля,
ПЭО+30 мас.% ПЭО - полиэтиленоксид+30 мас.% полиэтиленоксида,
М.м. - молекулярная масса.
Свойства изготовленных из эластомерных композиций на основе бутадиен-нитрильного каучука резинотехнических изделий
(таблица 2)
№ материала
Коэффициент трения по контр-телу стали 30 ХГСА при скорости вращения,
Стабильность коэффициента трения
Износ, мкм/км
Условная прочность, МПа
Относительное удлинение, %
Твердость по Шор А, ед. Шор А
Момент страгивания
1,74 м/сек
4,18 м/сек
1
0,18
0,09
0,92
5×10<sup>-7</sup>
13,5
163
78
Низкий
2
0.16
0,04
0,89
4×10<sup>-7</sup>
12.7
160
80
Низкий
3
0,17
0,09
0,91
3×10<sup>-7</sup>
13,1
142
79
Низкий
4
0,18
0,10
0,89
4×10<sup>-7</sup>
12,9
163
78
Низкий
5
0.16
0,05
0,92
3×10<sup>-7</sup>
13,5
128
78
Низкий
6
0,17
0,11
0,91
2×10<sup>-7</sup>
12,8
160
78
Низкий
7
0,17
0,10
0,92
4×10<sup>-7</sup>
13,4
135
78
Низкий
8
0.16
0,06
0,89
2×10<sup>-7</sup>
12.7
149
78
Низкий
9
0,17
0,09
0,91
3×10<sup>-7</sup>
13,0
128
78
Низкий
10
0,18
0,10
0,90
4×10<sup>-7</sup>
13,5
163
78
Низкий
11
0,17
0,11
0,89
3×10<sup>-7</sup>
12,9
142
79
Низкий
12
0.16
0,09
0,92
5×10<sup>-7</sup>
13,4
128
80
Низкий
13
0,17
0,10
0,91
3×10<sup>-7</sup>
12,8
160
79
Низкий
14
0,17
0,09
0,89
4×10<sup>-7</sup>
13,2
149
78
Низкий
15
0,17
0,07
0,89
3×10<sup>-7</sup>
13,5
128
78
Низкий
16
0,18
0,09
0,89
4×10<sup>-7</sup>
12,9
163
78
Низкий
17
0,17
0,04
0,90
2×10<sup>-7</sup>
13,3
142
79
Низкий
18
0.16
0,10
0,92
3×10<sup>-7</sup>
13,1
163
80
Низкий
19
0,17
0,10
0,89
3×10<sup>-7</sup>
12,8
160
78
Низкий
20
0,18
0,09
0,90
4×10<sup>-7</sup>
12.7
135
78
Низкий
21
0,17
0,10
0,92
2×10<sup>-7</sup>
13,5
163
78
Низкий
22
0,17
0,08
0,89
3×10<sup>-7</sup>
13,2
142
78
Низкий
23
0,18
0,10
0,92
5×10<sup>-7</sup>
12,9
163
80
Низкий
24
0.16
0,09
0,90
4×10<sup>-7</sup>
12,8
149
79
Низкий
25
0,17
0,10
0,91
3×10<sup>-7</sup>
13,4
142
78
Низкий
26
0,17
0,04
0,89
2×10<sup>-7</sup>
12,8
163
79
Низкий
27
0.16
0,09
0,92
3×10<sup>-7</sup>
13,0
128
80
Низкий
28
0,17
0,09
0,90
4×10<sup>-7</sup>
12,9
160
79
Низкий
29
0.16
0,05
0,89
3×10<sup>-7</sup>
13,5
135
78
Низкий
30
0,17
0,09
0,90
2×10<sup>-7</sup>
12.7
163
80
Низкий
31
0,18
0,09
0,92
3×10<sup>-7</sup>
13,3
142
80
Низкий
32
0.16
0,06
0,91
3×10<sup>-7</sup>
13,4
149
79
Низкий
33
0,17
0,09
0,89
4×10<sup>-7</sup>
12,8
163
78
Низкий
34
0,17
0,08
0,89
2×10<sup>-7</sup>
13,5
142
79
Низкий
35
0.16
0,10
0,89
4×10<sup>-7</sup>
12,9
163
80
Низкий
36
0,17
0,09
0,92
3×10<sup>-7</sup>
13,1
160
78
Низкий
37
0.16
0,04
0,90
4×10<sup>-7</sup>
12,8
160
79
Низкий
38
0.16
0,09
0,89
5×10<sup>-7</sup>
13,3
135
78
Низкий
39
0.16
0,05
0,92
2×10<sup>-7</sup>
12.7
163
79
Низкий
40
0.16
0,04
0,90
3×10<sup>-7</sup>
13,0
142
80
Низкий
41
0,18
0,09
0,89
4×10<sup>-7</sup>
12,9
149
78
Низкий
42
0,17
0,09
0,90
3×10<sup>-7</sup>
13,5
163
79
Низкий
43
0,17
0,05
0,91
3×10<sup>-7</sup>
12,8
135
80
Низкий
44
0.16
0,09
0,92
4×10<sup>-7</sup>
13,4
163
79
Низкий
45
0.16
0,04
0,89
2×10<sup>-7</sup>
13,2
149
78
Низкий
46
0,17
0,09
0,89
3×10<sup>-7</sup>
13,1
128
79
Низкий
47
0.16
0,06
0,90
4×10<sup>-7</sup>
12,9
160
80
Низкий
48
0.16
0,11
0,92
5×10<sup>-7</sup>
12,8
142
78
Низкий
49
0.16
0,09
0,89
4×10<sup>-7</sup>
13,4
163
79
Низкий
50
0,17
0,04
0,90
3×10<sup>-7</sup>
13,0
149
80
Низкий
51
0.16
0,09
0,92
2×10<sup>-7</sup>
13,3
163
78
Низкий
52
0,17
0,06
0,89
2×10<sup>-7</sup>
13,5
128
79
Низкий
53
0,18
0,09
0,89
3×10<sup>-7</sup>
12,8
135
80
Низкий
54
0.16
0,10
0,89
4×10<sup>-7</sup>
13,2
163
78
Низкий
55
0.16
0,09
0,90
3×10<sup>-7</sup>
13,5
149
79
Низкий
56
0.16
0,10
0,92
2×10<sup>-7</sup>
12,9
142
79
Низкий
57
0.16
0,05
0,89
3×10<sup>-7</sup>
12.7
160
78
Низкий
58
0.16
0,09
0,92
4×10<sup>-7</sup>
13,4
163
78
Низкий
59
0,17
0,04
0,91
3×10<sup>-7</sup>
13,1
142
80
Низкий
60
0,17
0,09
0,91
5×10<sup>-7</sup>
12,8
163
78
Низкий
61
0.16
0,09
0,89
2×10<sup>-7</sup>
13,5
149
79
Низкий
62
0.16
0,06
0,89
2×10<sup>-7</sup>
12,9
163
80
Низкий
63
0.16
0,09
0,89
2×10<sup>-7</sup>
13,3
135
78
Низкий
64
0.16
0,09
0,89
3×10<sup>-7</sup>
13,5
160
78
Низкий
65
0,18
0,10
0,92
4×10<sup>-7</sup>
12.7
149
80
Низкий
66
0.16
0,05
0,90
3×10<sup>-7</sup>
13,4
128
79
Низкий
67
0,17
0,09
0,89
2×10<sup>-7</sup>
13,5
163
78
Низкий
68
0,17
0,04
0,92
3×10<sup>-7</sup>
12,8
142
78
Низкий
69
0.16
0,11
0,90
4×10<sup>-7</sup>
13,1
163
79
Низкий
70
0.16
0,09
0,89
2×10<sup>-7</sup>
13,3
135
80
Низкий
71
0.16
0,06
0,91
4×10<sup>-7</sup>
13,0
149
79
Низкий
72
0,17
0,09
0,92
5×10<sup>-7</sup>
12,9
163
80
Низкий
73
0,18
0,10
0,90
3×10<sup>-7</sup>
13,4
149
78
Низкий
74
0.16
0,07
0,89
2×10<sup>-7</sup>
12,8
142
78
Низкий
75
0.16
0,09
0,91
3×10<sup>-7</sup>
12.7
160
79
Низкий
76
0.16
0,04
0,92
4×10<sup>-7</sup>
13,5
163
80
Низкий
77
0,17
0,04
0,89
4×10<sup>-7</sup>
13,2
142
80
Низкий
78
0,17
0,09
0,90
3×10<sup>-7</sup>
12.7
135
79
Низкий
79
0.16
0,06
0,92
2×10<sup>-7</sup>
13,3
163
78
Низкий
80
0.16
0,09
0,89
3×10<sup>-7</sup>
13,4
149
78
Низкий
81
0.16
0,05
0,92
4×10<sup>-7</sup>
12,8
128
78
Низкий
82
0,17
0,10
0,90
3×10<sup>-7</sup>
12,9
163
78
Низкий
83
0.16
0,08
0,92
3×10<sup>-7</sup>
13,3
142
78
Низкий
84
0.16
0,09
0,89
4×10<sup>-7</sup>
12.7
160
79
Низкий
85
0,18
0,04
0,91
2×10<sup>-7</sup>
13,5
135
80
Низкий
86
0,17
0,10
0,92
3×10<sup>-7</sup>
13,3
163
80
Низкий
87
0.16
0,09
0,89
4×10<sup>-7</sup>
12,8
149
79
Низкий
88
0.16
0,05
0,92
3×10<sup>-7</sup>
13,2
160
78
Низкий
89
0.16
0,05
0,90
2×10<sup>-7</sup>
13,4
128
78
Низкий
90
0,17
0,09
0,89
4×10<sup>-7</sup>
13,1
163
79
Низкий
91
0,18
0,06
0,92
3×10<sup>-7</sup>
13,5
135
80
Низкий
92
0.16
0,09
0,89
5×10<sup>-7</sup>
12.7
142
80
Низкий
93
0.16
0,07
0,91
2×10<sup>-7</sup>
13,5
163
79
Низкий
94
0.16
0,06
0,89
3×10<sup>-7</sup>
12,9
149
78
Низкий
95
0.16
0,09
0,89
3×10<sup>-7</sup>
12,8
142
78
Низкий
96
0,17
0,04
0,90
4×10<sup>-7</sup>
13,4
135
80
Низкий
97
0,18
0,09
0,92
3×10<sup>-7</sup>
13,0
160
79
Низкий
98
0.16
0,10
0,89
3×10<sup>-7</sup>
13,5
149
80
Низкий
99
0.16
0,05
0,91
2×10<sup>-7</sup>
12,9
163
78
Низкий
100
0.16
0,09
0,92
2×10<sup>-7</sup>
12.7
149
78
Низкий
101
0,17
0,04
0,89
2×10<sup>-7</sup>
13,3
142
78
Низкий
102
0,18
0,08
0,90
4×10<sup>-7</sup>
13,4
163
79
Низкий
103
0.16
0,09
0,92
3×10<sup>-7</sup>
12,8
135
80
Низкий
104
0.16
0,10
0,89
5×10<sup>-7</sup>
12.7
128
80
Низкий
105
0.16
0,04
0,92
2×10<sup>-7</sup>
12.7
160
79
Низкий
106
0.16
0,09
0,91
3×10<sup>-7</sup>
13,4
142
79
Низкий
107
0,17
0,05
0,89
4×10<sup>-7</sup>
13,2
163
80
Низкий
108
0,18
0,09
0,90
3×10<sup>-7</sup>
12,9
149
78
Низкий
109
0.16
0,05
0,89
3×10<sup>-7</sup>
13,5
142
79
Низкий
110
0.16
0,09
0,92
2×10<sup>-7</sup>
13,3
160
78
Низкий
111
0,17
0,05
0,90
2×10<sup>-7</sup>
12,8
135
78
Низкий
112
0,17
0,09
0,89
4×10<sup>-7</sup>
12,8
163
78
Низкий
113
0.16
0,10
0,89
3×10<sup>-7</sup>
12.7
149
79
Низкий
114
0.16
0,05
0,89
2×10<sup>-7</sup>
13,4
142
80
Низкий
115
0.16
0,09
0,92
5×10<sup>-7</sup>
13,1
135
78
Низкий
116
0,18
0,06
0,92
3×10<sup>-7</sup>
13,5
160
79
Низкий
117
0.16
0,09
0,91
2×10<sup>-7</sup>
13,3
128
80
Низкий
118
0.16
0,05
0,89
3×10<sup>-7</sup>
12,8
163
78
Низкий
119
0,18
0,09
0,90
4×10<sup>-7</sup>
12.7
142
78
Низкий
120
0.16
0,10
0,89
3×10<sup>-7</sup>
12,9
135
78
Низкий
121
0,17
0,06
0,91
5×10<sup>-7</sup>
13,2
149
78
Низкий
122
0,17
0,09
0,92
2×10<sup>-7</sup>
12,8
163
79
Низкий
123
0.16
0,04
0,89
3×10<sup>-7</sup>
13,5
160
80
Низкий
124
0,17
0,04
0,90
4×10<sup>-7</sup>
13,0
142
79
Низкий
125
0,18
0,09
0,91
3×10<sup>-7</sup>
12.7
135
78
Низкий
126
0,17
0,06
0,92
5×10<sup>-7</sup>
13,5
163
80
Низкий
127
0.16
0,11
0,89
4×10<sup>-7</sup>
12,9
142
80
Низкий
128
0.16
0,06
0,90
2×10<sup>-7</sup>
13,4
163
78
Низкий
129
0.16
0,09
0,92
3×10<sup>-7</sup>
13,2
149
79
Низкий
130
0.16
0,04
0,91
4×10<sup>-7</sup>
12,8
135
78
Низкий
131
0,17
0,09
0,89
3×10<sup>-7</sup>
12.7
160
78
Низкий
132
0,17
0,04
0,92
5×10<sup>-7</sup>
13,5
128
79
Низкий
133
0.16
0,09
0,90
2×10<sup>-7</sup>
12,9
149
80
Низкий
134
0,17
0,05
0,89
4×10<sup>-7</sup>
13,4
142
78
Низкий
135
0,18
0,10
0,89
3×10<sup>-7</sup>
12,8
163
79
Низкий
136
0.16
0,06
0,90
2×10<sup>-7</sup>
13,3
135
80
Низкий
137
0,17
0,04
0,92
3×10<sup>-7</sup>
13,5
163
79
Низкий
138
0.16
0,09
0,91
5×10<sup>-7</sup>
13,1
160
78
Низкий
139
0.16
0,05
0,89
2×10<sup>-7</sup>
12,9
142
78
Низкий
140
0.16
0,09
0,90
3×10<sup>-7</sup>
12.7
163
78
Низкий
141
0,17
0,04
0,89
4×10<sup>-7</sup>
13,4
135
78
Низкий
142
0,18
0,09
0,92
3×10<sup>-7</sup>
13,0
149
80
Низкий
143
0.16
0,05
0,89
2×10<sup>-7</sup>
12,8
142
78
Низкий
144
0.16
0,09
0,90
3×10<sup>-7</sup>
13,5
128
78
Низкий
145
0.16
0,04
0,92
2×10<sup>-7</sup>
12.7
128
78
Низкий
146
0.16
0,10
0,89
3×10<sup>-7</sup>
13,3
163
80
Низкий
147
0,17
0,06
0,92
5×10<sup>-7</sup>
13,4
135
79
Низкий
148
0,17
0,09
0,89
2×10<sup>-7</sup>
12.7
163
78
Низкий
149
0.16
0,08
0,89
2×10<sup>-7</sup>
13,2
142
78
Низкий
150
0.16
0,09
0,90
3×10<sup>-7</sup>
12.7
135
79
Низкий
151
0.16
0,07
0,92
4×10<sup>-7</sup>
12.7
163
80
Низкий
152
0,18
0,10
0,89
2×10<sup>-7</sup>
13,5
142
79
Низкий
153
0,17
0,04
0,89
3×10<sup>-7</sup>
13,4
163
78
Низкий
154
0.16
0,09
0,91
2×10<sup>-7</sup>
12,8
149
80
Низкий
155
0.16
0,05
0,89
3×10<sup>-7</sup>
12.7
135
78
Низкий
156
0,17
0,04
0,90
4×10<sup>-7</sup>
13,5
163
79
Низкий
157
0.16
0,09
0,92
2×10<sup>-7</sup>
12,8
149
80
Низкий
158
0,17
0,06
0,91
3×10<sup>-7</sup>
13,4
142
78
Низкий
159
0.16
0,08
0,89
5×10<sup>-7</sup>
12.7
163
78
Низкий
160
0,17
0,10
0,91
3×10<sup>-7</sup>
13,3
135
78
Низкий
161
0,18
0,04
0,90
2×10<sup>-7</sup>
13,4
160
79
Низкий
162
0.16
0,09
0,92
3×10<sup>-7</sup>
12.7
128
80
Низкий
163
0.16
0,07
0,91
4×10<sup>-7</sup>
13,5
163
79
Низкий
164
0.16
0,09
0,89
3×10<sup>-7</sup>
12,8
149
78
Низкий
165
0,17
0,06
0,90
2×10<sup>-7</sup>
13,4
142
80
Низкий
166
0,17
0,09
0,92
3×10<sup>-7</sup>
13,2
135
78
Низкий
167
0.16
0,10
0,91
5×10<sup>-7</sup>
13,1
149
79
Низкий
168
0,17
0,05
0,91
2×10<sup>-7</sup>
13,5
163
80
Низкий
169
0,17
0,06
0,89
3×10<sup>-7</sup>
13,4
142
78
Низкий
170
0,17
0,09
0,90
3×10<sup>-7</sup>
12.7
135
79
Низкий
171
0.16
0,06
0,92
2×10<sup>-7</sup>
13,3
128
80
Низкий
172
0,17
0,08
0,91
3×10<sup>-7</sup>
13,4
163
78
Низкий
173
0,17
0,08
0,89
2×10<sup>-7</sup>
12,8
160
79
Низкий
174
0,18
0,04
0,92
4×10<sup>-7</sup>
13,3
142
78
Низкий
175
0.16
0,06
0,91
3×10<sup>-7</sup>
13,4
135
79
Низкий
176
0.16
0,09
0,90
4×10<sup>-7</sup>
12.7
149
78
Низкий
177
0.16
0,05
0,89
2×10<sup>-7</sup>
13,3
142
80
Низкий
178
0.16
0,04
0,91
3×10<sup>-7</sup>
13,4
163
80
Низкий
179
0.16
0,09
0,91
3×10<sup>-7</sup>
13,3
128
78
Низкий
180
0.16
0,06
0,92
2×10<sup>-7</sup>
13,1
160
79
Низкий